(57)【特許請求の範囲】
【請求項１】
ポリエチレンテレフタレート系重合体に対して、３個以上のカルボキシル基を有する多価ベンゼンカルボン酸と炭素数が８個以上の脂肪族一価アルコールとを用いて合成されたエステル化合物（ただし、熱分解量が３２０℃で８．０重量％未満となるものを除く）を０．０５〜２．０重量％配合すると共に、平均粒径が２〜１５μｍの不活性無機粒子を０．０１〜０．５重量％配合することを特徴とするポリエステルシート。
【請求項２】
前記多価ベンゼンカルボン酸として、トリメリット酸、トリメシン酸、ピロメリット酸、ベンゼンペンタカルボン酸のいずれか或いは二つ以上を用いて、前記エステル化合物が合成されている、
ことを特徴とする請求項１に記載のポリエステルシート。
【請求項３】
シートの基体層として、ポリエチレンテレフタレート系重合体を用い、
シートの少なくとも片面の表面層として、ポリエチレンテレフタレート系重合体に対して、３個以上のカルボキシル基を有する多価ベンゼンカルボン酸と炭素数が８個以上の脂肪族一価アルコールとを用いて合成されたエステル化合物（ただし、熱分解量が３２０℃で８．０重量％未満となるものを除く）を０．０５〜２．０重量％配合すると共に、平均粒径が２〜１５μｍの不活性無機粒子を０．０１〜０．５重量％配合したポリエチレンテレフタレート系重合体を用いる、
ことを特徴とするポリエステルシート。
【請求項４】
前記多価ベンゼンカルボン酸として、トリメリット酸、トリメシン酸、ピロメリット酸、ベンゼンペンタカルボン酸のいずれか或いは二つ以上を用いて、前記エステル化合物が合成されている、
ことを特徴とする請求項３に記載のポリエステルシート。
【請求項５】
請求項３又は請求項４において、前記表面層の厚みが、全体の厚みの１０％以上となることを特徴とするポリエステルシート。
【請求項６】
請求項３、請求項４又は請求項５において、前記基体層がポリエチレンテレフタレート重合体あるいはポリエチレンテレフタレート共重合体であり、前記表面層がポリエチレンテレフタレート重合体あるいはポリエチレンテレフタレート共重合体であることを特徴とするポリエステルシート。
【請求項７】
請求項３、請求項４又は請求項５において、前記基体層がポリエチレンテレフタレート重合体であり、前記表面層がポリエチレンテレフタレート共重合体で構成されるポリエステルシート。
【請求項８】
請求項１乃至請求項７のいずれかにおいて、不活性無機粒子が、一次粒子からなる球状シリカであることを特徴とするポリエステルシート。
【請求項９】
請求項１乃至請求項８のいずれか記載のポリエステルシートを加工して得られることを特徴とするポリエステル成形品。
【請求項１０】
ポリエチレンテレフタレート系重合体に対して、３個以上のカルボキシル基を有する多価ベンゼンカルボン酸と炭素数が８個以上の脂肪族一価アルコールとを用いて合成されたエステル化合物（ただし、熱分解量が３２０℃で８．０重量％未満となるものを除く）を０．０５〜１０．０重量％配合すると共に、平均粒径が２〜１５μｍの不活性無機粒子を０．０〜１０．０重量％配合して再ペレタイズして得たポリエステル樹脂マスターバッチ。
【発明の詳細な説明】
【技術分野】
【０００１】
本発明は、ポリエチレンテレフタレート系のシート、及びそのシートを加工して得られるトレー、包装容器、シート状包装資材などの成形品に関する。
【背景技術】
【０００２】
無延伸のポリエステルシートは非晶状であり透明性が優れており、打ち抜き裁断や折り曲げ加工が出来るので、熱成形手法を用いることで、食品、薬品の容器や雑貨のブリスターパック、クリヤーケースなどの外装透明容器などに幅広く用いられている。
【０００３】
これらの包装容器を成形加工する際の原料となるポリエステルシートは、所定の幅、長さに裁断された後に、多数枚積み重ねて印刷機あるいは成形加工機に一枚づつ供給される。しかし、シートの滑り性が悪くまたブロッキングしていると、一枚づつ確実に供給することが困難になる。ときにはブロッキングして複数枚重なった状態で供給されたり、ずれた状態で供給されたりすることがあり、作業性が低くなるうえに、成形加工品の不良品率も高くなる。
【０００４】
また、成形加工された包装容器は多数個積み重ねられて運搬されるが、包装容器に商品を詰めるときには、この包装容器を１個づつ取り出さなければならない。しかし、素材自体の滑り性が悪かったり、ブロッキングしていると、積み重ねた状態から円滑に抜き出しにくく、包装容器が数個が重なったまま抜き出されることもある。
【０００５】
このような問題を解決するために、シート表面、ひいては成形品表面を滑り易くするような表面特性の改良が有効である。
【０００６】
具体的には、シート表面にシリコン化合物などの潤滑剤を塗布して滑り性を向上させる方法や、無機粒子を添加してシート表面に微細な凹凸をつけて滑り性を向上させる方法などが提案されている。
【発明の開示】
【発明が解決しようとする課題】
【０００７】
しかし、潤滑剤を塗布する方法では塗布装置、乾燥機を設置する必要があることに加えて、下流のガイドローラーにおいて汚れが発生するなど、製造工程上に様々な問題が生じやすい。また、品質面では塗布斑が発生しやすく、滑り性が不均一になる等の問題がある。また、印刷適性も悪化し易いという問題がある。
【０００８】
無機粒子を添加する方法は、延伸フィルムの場合、表面突起が発現しやすく特に有効である。しかし、無延伸シートの場合は、シート表面の凹凸が発現しにくく、滑り性を満足できるレベルまで良くするには多量の無機粒子を添加しなければならないという問題がある。その結果として、滑り性は満足できるが、シートの透明性を損なってしまい、高い透明性が要求される外装容器に使用するには問題がある。
【０００９】
本発明は上記問題点に鑑みてなされたものであり、実質的に無延伸のポリエステルシート等であっても、表面特性を改良することで、滑り性に優れ、且つ透明性の良好なポリエステルシートを得ることにある。
【００１０】
更に本発明は、この滑り性の良好なシートを成形加工することにより、積み重ねた後でも１個づつ取り出すことが容易な成形品を提供することにある。
【課題を解決するための手段】
【００１１】
本発明者の鋭意研究により、上記目的は、以下の手段によって達成される。
【００１２】
（１）ポリエチレンテレフタレート系重合体に対して、３個以上のカルボキシル基を有する多価ベンゼンカルボン酸と炭素数が８個以上の脂肪族一価アルコールとを用いて合成されたエステル化合物（ただし、熱分解量が３２０℃で８．０重量％未満となるものを除く）を０．０５〜２．０重量％配合すると共に、平均粒径が２〜１５μｍの不活性無機粒子を０．０１〜０．５重量％配合することを特徴とするポリエステルシート。
（２）前記多価ベンゼンカルボン酸として、トリメリット酸、トリメシン酸、ピロメリット酸、ベンゼンペンタカルボン酸のいずれか或いは二つ以上を用いて、前記エステル化合物が合成されている、ことを特徴とする上記（１）に記載のポリエステルシート。
【００１３】
（３）シートの基体層として、ポリエチレンテレフタレート系重合体を用い、シートの少なくとも片面の表面層として、ポリエチレンテレフタレート系重合体に対して、３個以上のカルボキシル基を有する多価ベンゼンカルボン酸と炭素数が８個以上の脂肪族一価アルコールとを用いて合成されたエステル化合物（ただし、熱分解量が３２０℃で８．０重量％未満となるものを除く）を０．０５〜２．０重量％配合すると共に、平均粒径が２〜１５μｍの不活性無機粒子を０．０１〜０．５重量％配合したポリエチレンテレフタレート系重合体を用いることを特徴とするポリエステルシート。
（４）前記多価ベンゼンカルボン酸として、トリメリット酸、トリメシン酸、ピロメリット酸、ベンゼンペンタカルボン酸のいずれか或いは二つ以上を用いて、前記エステル化合物が合成されている、ことを特徴とする上記（３）に記載のポリエステルシート。
【００１４】
（５）上記（３）又は（４）において、前記表面層の厚みが、全体の厚みの１０％以上となることを特徴とするポリエステルシート。
【００１５】
（６）上記（３）、（４）又は（５）において、前記基体層がポリエチレンテレフタレート重合体あるいはポリエチレンテレフタレート共重合体であり、前記表面層がポリエチレンテレフタレート重合体あるいはポリエチレンテレフタレート共重合体であることを特徴とするポリエステルシート。
【００１６】
（７）上記（３）、（４）又は（５）において、前記基体層がポリエチレンテレフタレート重合体であり、前記表面層がポリエチレンテレフタレート共重合体で構成されるポリエステルシート。
【００１７】
（８）上記（１）乃至（７）のいずれかにおいて、不活性無機粒子が、一次粒子からなる球状シリカであることを特徴とするポリエステルシート。
【００１８】
（９）上記（１）乃至（８）のいずれか記載のポリエステルシートを加工して得られることを特徴とするポリエステル成形品。
【００１９】
（１０）ポリエチレンテレフタレート系重合体に対して、３個以上のカルボキシル基を有する多価ベンゼンカルボン酸と炭素数が８個以上の脂肪族一価アルコールとを用いて合成されたエステル化合物（ただし、熱分解量が３２０℃で８．０重量％未満となるものを除く）を０．０５〜１０．０重量％配合すると共に、平均粒径が２〜１５μｍの不活性無機粒子を０．０〜１０．０重量％配合して再ペレタイズして得たポリエステル樹脂マスターバッチ。
【発明の効果】
【００２０】
本発明は球状シリカと高級脂肪族基を有するエステル化合物を組み合わせることにより、透明性及び印刷性、接着性などの加工特性を損なうことなく、滑り性、アンチブロッキング性に優れたポリエステルシート及びその成形品を提供することが可能となる。また、食品包装容器、クリアケース等の製造の作業効率を高めることが出来る。さらに滑剤を含む表面層を薄くして、滑剤を含まない基体層からなる多層構造にすることにより、さらに透明性に優れた易滑性の多層ポリエステルシート及びその成形品を得ることが出来る。
【発明を実施するための最良の形態】
【００２１】
以下、本発明の実施の形態の例について、詳細に説明する。
【００２２】
図１（Ａ）に示されるとおり、本発明の第１実施形態の多層ポリエステルシート１は、基体層１０と、この基体層１０の両外側に積層される第１及び第２表面層２０、３０を備える。
【００２３】
基体層１０は、ポリエチレンテレフタレート重合体あるいはポリエチレンテレフタレート共重合体から構成される。
【００２４】
特に本実施形態では、基体層１０として、テレフタル酸とエチレングリコールを原料として、エステル化反応、続いて、真空下で縮合重合して得られるポリエチレンテレフタレート（ＰＥＴ）を用いている。
【００２５】
第１及び第２表面層２０，３０は、ポリエステル組成物から構成されている。このポリエステル組成物は、ポリエチレンテレフタレート系重合体に対して、３個以上のカルボキシル基を有する多価有機酸と炭素数が８個以上の脂肪族一価アルコールとから合成されたエステル化合物を、０．０５〜２．０重量％配合し、さらに平均粒径が２〜１５μｍの不活性無機粒子を０．０１〜０．５重量％配合したものである。第１及び第２表面層２０、３０の合計厚みは、全体の厚みの１０％以上となるように設定されている。具体的に、第１及び第２表面層２０、３０のポリエチレンテレフタレート系重合体としては、ポリエチレンテレフタレート重合体あるいはポリエチレンテレフタレート共重合体を採用する。
【００２６】
特に本実施形態では、第１及び第２表面層２０、３０のベースポリマーとしてポリエステル共重合体を用いる。このポリエステル共重合体は、テレフタル酸とグリコール成分として、１，４−シクロヘキサンジメタノール１０〜９０％とエチレングリコール９０〜１０％の混合成分とした共重合体である。このようにすると、ヒートシール性や、溶剤接着性を向上させることが可能となる。
【００２７】
上記３個以上のカルボキシル基を有する多価有機酸としては、トリメリット酸、トリメシン酸、ピロメリット酸、ベンゼンペンタカルボン酸などがある。トリメリット酸、ピロメリット酸の無水物は反応性に富み、エステル化合物を合成するのに特に好ましい。
【００２８】
これらの多価有機酸は、エステル化合物を合成する酸成分として、単独で使用しても複数の組み合わせで使用してもよい。なお、１価、２価有機酸を使用したエステル化合物は、滑り性の付与が小さくなり、それを補うためのシリカ粒子等の含有量を増大させなければならないため、透明性が悪化してしまう。
【００２９】
上記炭素数が８個以上の脂肪族一価アルコールとしては、オクチルアルコール、デシルアルコール、ラウリルアルコール、ミリスチルアルコール、セチルアルコール、ステアリルアルコール、エイコシルアルコール、ドコシルアルコールなどが挙げられる。これらの脂肪族一価アルコールは、エステル化合物を合成するアルコール成分として、単独で使用しても複数の組み合わせで使用してもよい。
【００３０】
また、第１及び第２表面層２０、３０に配合されるエステル化合物は０．０５〜２．０重量％に設定されるが、０．１〜１．０重量％で配合するのが特に好ましい。具体的に、配合量が０．０５重量％より少ないと滑り性の改善度が小さく所望のシートが得られない。また、配合量が２．０重量％より多いと、メルト状のポリマーの溶融粘度が低くなりすぎて、押し出されたシートが不安定になり、一方では滑り性の改善度は大きいものの透明性が悪化しやすい。
【００３１】
ここで、基体層１０や、第１及び第２表面層２０、３０の主成分を構成する「ポリエチレンテレフタレート系重合体」の概念には、テレフタル酸とエチレングリコールを縮重合させたポリエチレンテレフタレート重合体（ポリエチレンテレフタレート）や、テレフタル酸とエチレングリコール９０〜１０モル％及び１，４シクロヘキサンジメタノール１０〜９０モル％からなるグリコール成分を縮重合させたポリエチレンテレフタレート共重合体が含まれる。なお、このほかに、テレフタル酸成分の一部を１０モル％以下の割合でイソフタル酸、アジピン酸、ナフタレンジカルボン酸などのジカルボン酸で置き換えた共重合体であってもよい。同様にエチレングリコールのアルコール成分の一部をジエチレングリコール、ヘキサメチレングリコール、プロピレングリコール、シクロヘキサンジメタノール、ネオペンチルグリコール、ブタンジオールなどと置き換えてもよい。
【００３２】
本第１実施形態の多層ポリエステルシート１は、表面層２０、３０で用いられるエステル化合物にとりわけ特徴がある。このエステル化合物の分子構造の中には、芳香族基（ベンゼン環）が導入されており、滑り性を発現させる炭素数８以上の脂肪族基の持つヌメリ感やベタツキ感が緩和される。例えば、グリセリンとステアリン酸から作られるグリセロールジステアレートというエステル化合物と、ベンゼン環を有するエステル化合物となるトリメリット酸トリステアリルエステルとを比較すると、両者とも脂肪族基ステアリル基を有するが、後者の方がヌメリ感が少ない。従って、本第１実施形態のポリエステルシートはヌメリ感が少なく、手触りとして、乾いたサラサラ感を持っている。さらに、同じ配合量では、前者となるグリセロールジステアレートよりも滑り性が良いことも判明した。
【００３３】
また、第１及び第２表面層２０、３０に配合される不活性無機粒子は、シートの滑り性を良くする目的で配合される。一方で、透明性を損なわない範囲の配合量と適正な平均粒径の粒子を選択することが重要である。不活性無機粒子にはシリカ、炭酸カルシューム、タルク、カオリンなどが挙げられるが、特に好ましいのは一次粒子からなる球状シリカである。球状シリカは粒径分布が狭く、ベースポリマーへの分散性が良い。また、一次粒子は、アモルファスシリカ（無定形シリカ）と比較して、粒径や添加量を制御すれば、期待通りの効果を得ることができるという利点がある。なお、アモルファスシリカの場合は、微細な一次粒子が凝集した形成された二次粒子となるので、成形中につぶれたり壊れたりし、予定通りの効果が得られない場合がある。
【００３４】
具体的に本第１実施形態では、コールターカウンター法で測定した平均粒径が２〜１５μｍの球状シリカを第１及び第２表面層２０、３０に対して０．０１〜０．５ｗｔ％配合する。これにより優れた滑り性を有するシート１を作製できる。
【００３５】
なお、平均粒径の異なる２種類の球状シリカを組み合わせて配合することも好ましく、より少ない配合量で良好な滑り性のシートが得られる。特に好ましい組み合わせとしては、２種類の粒径分布を持ち、混合した後での合成粒径分布曲線が明確に２つのピークを形成するように、２種類の球状シリカの組み合わせて用いる。具体的には、平均粒径が２〜５μｍの球状シリカを０．０１〜０．４９ｗｔ％、平均粒径が７〜１５μｍの球状シリカを０．０１〜０．２ｗｔ％配合する。また、大粒径の平均粒子径が小粒径の平均粒子径の１．５倍〜５倍となるような組み合わせが好ましい。なお、球状シリカの配合量が０．０１ｗｔ％より少ないと、滑り性の改善効果が少なく実用的ではない。また、球状シリカの配合量が０．５ｗｔ％を越すとシートの濁りが目立ち好ましくない。
【００３６】
第１及び第２表面層２０、３０に対するエステル化合物等の配合方法としては、例えば、粉体或いは液体で押出機に直接供給する方法や、ＰＥＴとエステル化合物をマスターバッチにして供給する方法、ＰＥＴ、エステル化合物、球状シリカの３者をマスターバッチにして供給する方法等があるが、いずれを採用してもよい。３者をマスターバッチにする場合は、ポリエチレンテレフタレート系重合体に対して、３個以上のカルボキシル基を有する多価有機酸と炭素数が８個以上の脂肪族一価アルコールとを用いて合成されたエステル化合物を０．０５〜１０．０重量％配合すると共に、平均粒径が２〜１５μｍの不活性無機粒子を０．０〜１０．０重量％配合して再ペレタイズして得るようにする。
【００３７】
また、第１及び第２表面層２０、３０に対する球状シリカの配合方法としては、粉体を押出機に直接供給する方法や、ＰＥＴと球状シリカをマスターバッチにして供給する方法、ＰＥＴ、球状シリカ、エステル化合物の３者をマスターバッチにして供給する方法等があるが、いずれを採用してもよい。
【００３８】
なお、本第１実施形態では、基体層１０の両外側に表面層を積層した場合（図１（Ａ））を示すが、図１（Ｂ）の構成例に示されるように、基体層１０の片面のみに表面層２０が積層されるようにしてもよい。
【００３９】
次に、図２を参照して、本発明の第２実施形態の単層ポリエステルシート４０を説明する。このポリエステルシート４０は、基体層５０のみを有する単層構造である。このシート４０の組成は、第１実施形態のポリエステルシート１の表面層２０、３０と同じである。具体的には、ポリエチレンテレフタレート系重合体に対して、３個以上のカルボキシル基を有する多価有機酸と炭素数が８個以上の脂肪族一価アルコールとを用いて合成されたエステル化合物を０．０５〜２．０重量％配合すると共に、平均粒径が２〜１５μｍの不活性無機粒子を０．０１〜０．５重量％配合することで構成される。
【００４０】
従って、本第２実施形態のポリエステルシート４０も、第１実施形態と同様に、表面が十分な滑り性を有している。
【００４１】
［実施例及び比較例］
【００４２】
以下、実施例及び比較例について説明する。なお本発明はこれらの実施例に限定されるものではない。
【００４３】
＜ポリエステルシートの評価法＞
【００４４】
以下に詳述する実施例及び比較例において、ポリエステルシートの評価は下記の方法に基づいて実行した。
【００４５】
（１）滑り性（滑り始めの角度）
【００４６】
シートの滑り性を評価するために、図３に示される評価装置６０を用いた。この評価装置６０では、支点１００Ａによって揺動自在に固定されている平らな傾斜板１００と、この傾斜板１００の上に載置される滑子１１０と、傾斜板１００の下に挿入される支持板１２０を備えている。評価では、傾斜板１００の上に、本実施例及び比較例の各シート試験片Ｓ１を広げておき、その上に、底面を同シート片Ｓ２で覆った滑子１１０を静かに置いた。次に、この傾斜板１００の下に、支点１００Ａの反対側から厚さ１３ｍｍの支持板１２０を挿入し、この支持板１２０を一定速度で徐々に支点１００Ａ側に移動させることで、傾斜板１００を傾けていった。滑子１１０が滑りはじめたときの、支持板１２０と支点１００Ａの距離Ａ（ｍｍ）を測定し、計算式：ｔａｎθ＝（１３／Ａ）から、傾斜角θを算出した。
【００４７】
なお、傾斜板１００に載置した試験片シートＳ１のサイズは、８０×１７０ｍｍであり、滑子１１０の底面サイズは、１５×１５ｍｍであり、この滑子１１０の重量は１２ｇであった。
【００４８】
滑り性の評価は、滑り始めるときの角度θに基づいて次のように判定した。○：傾斜角度２０°未満の場合、△：傾斜角度２０°以上〜２５°未満の場合、×：傾斜角度２５°以上〜４５°未満の場合、××：傾斜角度４５°以上の場合。
【００４９】
（２）アンチブロッキング性
【００５０】
耐ブロッキング性を評価するために、まず、本実施例及び比較例のシートを、長さ２２ｃｍ、幅１１ｃｍの長方形に１０枚切り取り、幅方向の端部（即ち長辺の縁同士）を約１ｃｍづつ互い違いにずらせて平らな台の上に積み重ねた。その後、積み重ねたシート群の上に、合計重さ３．５ｋｇとなる平らな金属板を置き、４日経過させた。その後、図４（Ａ）に示されるように、互い違いになっているシート群を長辺を横にした状態で垂直に立てて、１０ｃｍの高さから自重で落下させ、次に、上下を反転してから、同じ高さから再び落下させる行為を繰り返した。予め１ｃｍずらした長辺のずれが無くなって、図４（Ｂ）のようにシート群の端部が突き揃うまで、この落下行為を繰り返した。揃うまでの落下回数を耐ブロッキング性の尺度にした。
【００５１】
耐ブロッキング性の評価は、落下回数により次のように判定した。○：突き揃え回数４回以下の場合、△：突き揃え回数５回以上〜１０回未満の場合、×：突き揃え回数１０回以上〜６０回未満の場合、××：突き揃え回数６０回以上の場合。
【００５２】
（３）透明性
【００５３】
透明性は、肉眼によりシートの霞度（ヘイズ）の大小により判定した。評価指標は次の通りとした。◎：滑り剤の添加の無いＰＥＴ或いはその共重合体１００％のシート並みの透明度を示す場合、○：微々たる霞はあるが実用上全く問題のない透明度を示す場合、△：微少な霞があり、実用上問題になる可能性のある透明度を示す場合。
【００５４】
＜実施例のポリエステルシートの説明＞
【００５５】
以下に、本実施例で使用した原材料を説明する。
【００５６】
（１）エステル化合物
【００５７】
４ツ口の３０００ｍｌのガラス製セパラブルフラスコに、攪拌機、温度計、空冷式分縮器と全縮器（蛇管冷却器）、原料投入口を設け、ステアリルアルコールを２０９７重量部を仕込み、マントルヒータで加熱して溶解した。内部液温が１００℃になったところで、無水トリメリット酸４９７重量部を攪拌下静かに加え均一なスラリー状態とした。約１℃・毎分の速度でスラリーを昇温すると１４０℃辺りで透明な液体に変化した。さらに加熱昇温を続け、内温が２１０℃に達した時点では溜出水の量が８３重量部であった。２２０℃で３０分保った後マントルヒーターの加熱をやめ、冷却に移った。内温７０℃まで冷却してセパラブルフラスコから反応生成物を冷却した外部容器に移し、固化させた。次に固化した反応生成物２５０５重量部を粉砕してエステル化合物（トリメリット酸トリステアリルエステル）の粉末を得た。
【００５８】
同様な方法で、無水ピロメリット酸３２７重量部とステアリルアルコール１６２３重量部との反応で１９５０重量部のピロメリット酸テトラステアリルエステルを得た。
【００５９】
さらに、同様な方法で、無水ピロメリット酸３６４重量部とラウリルアルコール１２４２重量部との反応で１６０２重量部のピロメリット酸テトララウリルエステルを得た。
【００６０】
なお、上記エステル化合物について、後述する図表内では、トリメリット酸トリステアリルエステルはＴＳと略記し、ピロメリット酸テトラステアリルエステルはＰＳと略記し、ピロメリット酸テトララウリルエステルはＰＬと略記する。
【００６１】
（２）ポリエチレンテレフタレート樹脂（図表ではＰＥＴと略記）
【００６２】
固有粘度０．８２のＰＥＴ樹脂を１３５℃で７時間以上真空乾燥した後に使用した。
【００６３】
（３）ポリエチレンテレフタレート共重合樹脂（図表ではＰＥＴＣと略記）
【００６４】
ジカルボン酸成分がテレフタル酸であり、ジオール成分がエチレングリコール６７モル％と１，４−シクロヘキサンジメタノール３３モル％のランダム混合物からなる市販のポリステル共重合樹脂を用いた。なお、６５℃で７時間以上真空乾燥した後に使用した。
【００６５】
（４）無機不活性粒子
【００６６】
次の３種類の平均粒径の異なるシリカ粒子を用いた。ａ）球状シリカA（大粒子）：平均粒径１２μｍ（コールターカウンター径）、ｂ）球状シリカB（中粒子）：平均粒径５μｍ（コールターカウンター径）、ｃ）球状シリカC（小粒子）：平均粒径３μｍ（コールターカウンター径）。
【００６７】
〔実施例１〜６、比較例１〜８〕
【００６８】
図５の表に示されるように、実施例１〜６、及び比較例１〜８として、合計１４種類の単層のシートを作成した。具体的には、３台の２軸エクストルーダーに対して、図に示した配合量のＰＥＴ樹脂あるいはＰＥＴＣ樹脂、エステル化合物、球状シリカの原料混合物をホッパーから供給し、シリンダーを温度２６０℃〜２８５℃に加熱して混合物を溶融し、３層共押出法によりＴダイから押出して、３５℃の冷却ロールで冷却し、厚さ０．２ｍｍのシートを作製した。
【００６９】
図５から明らかなように、実施例１〜６では、滑り性、アンチブロッキング性、透明性の全てにおいてバランスのとれた良好な結果が得られた。
【００７０】
なお、比較例１と比較例８は、エステル化合物の量が少ない例であるが、滑り性が満足レベルに到達しなかった。比較例３〜６はエステル化合物のみを添加し、シリカ粒子を加えなかった例であるが、同様に滑り性が不満足であった。また、比較例７はエステル化合物の量が多く、かすかなヘイズが観察された。
【００７１】
〔実施例７〜１１、比較例９〜１０〕
【００７２】
図６の表に示される様に、本実施例７〜１１、及び比較例９〜１０として、合計７種類の多層構造のポリエステルシートを作成した。なお、基体層にはＰＥＴ素材のみを用いて滑り剤を何も配合せず、両表面層には、ＰＥＴＣをベースポリマーにしてエステル化合物と球状シリカを配合した。
【００７３】
図６から分かる通り、実施例７〜１１では、滑り性、アンチブロッキング性、透明性の全てにおいてバランスのとれた良好な結果が得られた。なお、ＰＥＴＣを表面層のベースポリマーに採用したときは、図５のＰＥＴを用いた場合と比較して、エステル化合物の配合量とシリカの配合量を増やした方が良好な滑り性が得られることが解る。
【００７４】
なお、表面層にエステル化合物を添加しなかった比較例９は、滑り性、アンチブロッキング性共に悪化する結果となった。比較例１０はエステル化合物の配合量が少なく滑り性が不十分であった。
【００７５】
〔実施例１２〜１４〕
【００７６】
図７の表に示される様に、本実施例１２〜１４として、３種類の多層構造のポリエステルシートを作成した。なお、基体層にはＰＥＴ素材のみを用いて滑り剤を何も配合せず、両表面層には、ＰＥＴ素材をベースポリマーにしてエステル化合物と球状シリカを配合した。
【００７７】
本実施例１２〜１４では、両表面層の厚み合計を、全体厚みの２０％に設定したことから、図６の場合（両表面層の厚み合計が全体の３０％）と比較して透明性がさらに良好となった。
【産業上の利用可能性】
【００７８】
本発明は、様々な用途で用いられるポリエステルシートに関する。特に、シートの厚みに制限はなく、ポリエステル成形容器等の様々な用途に用いることが可能である。
【図面の簡単な説明】
【００７９】
【図１】本発明の第１実施形態に係る多層ポリエステルシートの部分拡大断面図。
【図２】本発明の第２実施形態に係る単層ポリエステルシートの部分拡大断面図。
【図３】本発明の実施例に係るポリエステルシートの滑り性を評価する際に用いる評価装置の構成を示す側面図。
【図４】本発明の実施例に係るポリエステルシートの耐ブロッキング性を評価する手法を示す模式図。
【図５】同実施例及び比較例の評価結果を説明する図表。
【図６】同実施例及び比較例の評価結果を説明する図表。
【図７】同実施例及び比較例の評価結果を説明する図表。
【符号の説明】
【００８０】
１、４０    ポリエステルシート
１０、５０  基体層
２０、３０  表面層
６０        評価装置
【要約】
【課題】合理的に滑り性や透明性を両立させたポリエステルシートを得る。
【解決手段】ポリエチレンテレフタレート系重合体に対して、３個以上のカルボキシル基を有する多価有機酸と炭素数が８個以上の脂肪族一価アルコールとを用いて合成されたエステル化合物を０．０５〜２．０重量％配合すると共に、平均粒径が２〜１５μｍの不活性無機粒子を０．０１〜０．５重量％配合した表面層を有するポリエステルシートを作製する。
【選択図】図１【図１】
0004350152.tif 000002
【図２】
0004350152.tif 000003
【図３】
0004350152.tif 000004
【図４】
0004350152.tif 000005
【図５】
0004350152.tif 000006
【図６】
0004350152.tif 000007
【図７】
0004350152.tif 000008